"E非補強充填剤、分枝状シリコーン樹脂類またはこれらの混合物を含む群から選択される少なくとも1種の化合物を35から80重量含む、架橋性シリコーンエラストマー組成物。請求項1に記載の架橋性シリコーンエラストマー組成物であって、架橋シリコーンゴムのショアA硬度DIN53505が30から95、引裂伝播抵抗ASTMD624-B-91が4N/mm以下、破断点伸度DIN53504-85S1が150以下、引張強度DIN53504-85S1が3N/mm2以下であることを特徴とする、架橋性シリコーンエラストマー組成物。付加架橋した組成物であることを特徴とする、請求項1または2に記載のシリコーンエラストマー組成物。縮合架橋組成物であることを特徴とする、請求項1または2に記載のシリコーンエラストマー組成物。過酸化物架橋peroxide-crosslinking組成物であることを特徴とする、請求項1または2に記載のシリコーンエラストマー組成物。Eを含むほかにA脂肪族炭素-炭素多重結合を有する基を含有する直鎖状化合物20から60重量と、BSi結合した水素原子を有する直鎖状オルガノポリシロキサン1から10重量と、を含み、またはAおよびBの代わりにC脂肪族炭素-炭素多重結合を有するSiC結合基とSi結合水素原子とを有する、直鎖状オルガノポリシロキサン30から60重量と、D少なくとも1種のヒドロシリル化触媒と、を含む、請求項3に記載のシリコーンエラストマー組成物。前記すべての成分が混合されることを特徴とする、請求項1から6のいずれか1項に記載のシリコーンエラストマー組成物を調製するための方法。請求項1から6のいずれか1項に記載のシリコーンエラストマー組成物を架橋させて生成される、シリコーンゴム。従って、本発明の目的は、工作物の固定に適した接着剤を提供することにある。前記接着剤は、硬化後にサンディングもしくは研磨が可能になり、温度に対する安定性、化学物質に対する安定性を備え、しかも塗布が容易であるうえ、上述したように工作物またはサンディング/研磨用器具のダメージまたは汚損などの問題を伴わずに工作物から除去されるべきものである。この目的は、E非補強充填剤、分枝状シリコーン樹脂類またはこれらの混合物を含む群から選択される少なくとも1種の化合物を35から80重量含有する本発明の架橋性シリコーンエラストマー組成物によって達成されてきた。本発明のシリコーンエラストマー組成物が架橋された後、架橋シリコーンゴムは、ショアA硬度DIN5350530から95と、引裂伝播抵抗ASTMD624-B-914N/mm以下、好ましくは3N/mm以下と、破断点伸度DIN53504-85S1150以下、好ましくは100以下と、引張強度DIN53504-85S13N/mm2以下、好ましくは2N/mm2以下を呈する。非補強充填剤Eは、例えば架橋シリコーンゴムの機械的強度例えば、引裂伝播抵抗、破断点伸度および引張強度などを実質的に改善しない充填剤である。この場合において本発明にとって重要な点は、この充填剤が、架橋シリコーンゴムにおいて上記の機械的強度値を生じ、シリコーンゴムの割にはごく少ない量で、シリコーンエラストマー組成物中に存在することである。本発明のシリコーンエラストマー組成物は、当技術分野において公知の縮合架橋組成物、付加架橋した組成物または過酸化物架橋peroxide-crosslinking組成物であってよく、好ましくは、付加架橋したシリコーンエラストマー組成物である。付加架橋したシリコーンエラストマー組成物は、Eを含むほかに以下を含む。A脂肪族炭素-炭素多重結合を有する基を含有する直鎖状化合物20から60重量。好ましくはAは35から50重量である。BSi結合した水素原子を有する直鎖状オルガノポリシロキサン1から10重量。好ましくはBは2から8重量である。またはAおよびBの代わりにC脂肪族炭素-炭素多重結合を有するSiC結合基と、Si結合した水素原子と、を含有する直鎖状オルガノポリシロキサン30から60重量。好ましくはCは40から55重量およびD少なくとも1つのヒドロシリル化触媒である。本発明のシリコーンゴムは、本発明のシリコーンエラストマー組成物を架橋させて生成される。本発明のシリコーンエラストマー組成物の利点は、ショアA硬度DIN53505が30から95、好ましくは40から80で、しかも上記の機械的値の組み合わせを備えることから、本組成物の硬化後にサンディングおよび/または研磨が可能になり、よって、工作物が破砕またはダメージを受けずに済むことである。更に、本発明のシリコーンエラストマー組成物は、従来の工業技術例えば、スプレー塗布、捺染、浸染、スピン塗布などを介して適用でき、適切な技術を使用して所望の時点で工作物から可能な限り残留しないように除去できる。そのうえ、本発明のシリコーンエラストマー組成物は、近似的にずり流動化の低いゼロ剪断にてジェル状態なしのニュートン流動性を呈し、計画された一時的結合領域にわたって均一なフィルム厚に塗布できることが保証されている。本発明に係るシリコーンエラストマー組成物の剪断速度1s-1および100s-1での動的粘度比は室温にて3以下であり、好ましくは2以下、より好ましくは1.2以下である。本発明の非架橋シリコーンエラストマー組成物の動的粘度は、室温および剪断速度1s-1にて10から20,000mPasであり、好ましくは50から10,000mPasに達する。更に、本発明のシリコーンエラストマー組成物は、揮発性成分をごくわずかしか呈さないため、結果として、機械加工過程での汚染および気泡の発生を防げる。ここで、熱重量解析TGAにおいて加熱速度10K/minで300°Cまで加熱し気流または窒素流を30ml/minとした場合、室温から300°Cまでの間で、硬化シリコーンゴムの質量の差分は2重量以下、好ましくは1重量、より好ましくは0.5重量である。更に、本発明のシリコーンエラストマー組成物が呈する以後の揮発性成分形成率は低い。架橋シリコーンエラストマー組成物は高温に対する安定性を有し、数時間にわたって>250°C、ピークの場合では最大>300°である。本発明の架橋性シリコーンエラストマー組成物は、すぐ利用できる開始材料を使用して単純な工程にて調製できることから経済的であるという利点がある。本発明の架橋性組成物は更に、一成分の調合物として25°Cおよび周囲圧力にて高度な貯蔵安定性を呈し、高い温度でのみ迅速に架橋するという利点もある。本発明のシリコーン組成物は、二成分の調合物の場合、二成分の混合後に架橋性シリコーン組成物が生成される。この架橋性シリコーン組成物の処理特性は25°Cおよび周囲圧力にて長い時間をかけて達成される換言すれば、非常に長い可使時間を呈し、高い温度でのみ迅速に架橋する。。本発明の組成物は一成分のシリコーン組成物であり得るが、さもなければ、二成分のシリコーン組成物である。後者の場合、本発明の組成物の二成分は、すべての成分を任意の所望の組み合わせで含み得る。ただし、一般的に一成分は、脂肪族多重結合を有するシロキサン類と、Si結合した水素を有するシロキサン類と、触媒とを同時には含まない。つまり、基本的には、成分AとBとDとを、またはCとDとを同時には含まないということである。ただし、本発明の組成物は一成分の組成物であることが好ましい。本発明の一成分のシリコーンエラストマー組成物は、先行技術に従いすべての成分を混合することによって調製される。本発明の付加架橋した組成物に使用される化合物AおよびB、またはCは、公知のように、架橋可能になるように選択される。よって、例えば、化合物Aが少なくとも2つの脂肪族不飽和基を有し、Bが少なくとも3つのSi結合した水素原子を有するか、または化合物Aが少なくとも3つの脂肪族不飽和基を有し、シロキサンBが少なくとも2つのSi結合した水素原子を有するか、さもなければ、化合物AおよびBの代わりに、シロキサンCが使用され、このCは脂肪族不飽和基およびSi結合した水素原子を、上に指定された割合で含有する。また、AおよびBおよびCと、上に指定された割合の脂肪族不飽和基とSi結合した水素原子との混合物も存在し得る。本発明に従って使用される化合物Aは、好ましくは少なくとも2つの脂肪族不飽和基を有する、シリコンを含まない有機化合物、または好ましくは少なくとも2つの脂肪族不飽和基を有する直鎖状オルガノシリコン化合物を含み、さもなければ、これらの混合物を含み得る。シリコンを含まない有機化合物Aの例は、1,3,5-トリビニルシクロヘキサン、2,3-ジメチル-1,3-ブタジエン、7-メチル-3-メチレン-1,6-オクタジエン、2-メチル-1,3-ブタジエン、1,5-ヘキサジエン、1,7-オクタジエン、4,7-メチレン-4,7,8,9-テトラヒドロインデン、メチルシクロペンタジエン、5-ビニル-2-ノルボルネン、ビシクロ[2.2.1]ヘプタ-2,5-ジエン、1,3-ジイソプロペニルベンゼン、ビニル基含有ポリブタジエン、1,4-ジビニルシクロヘキサン、1,3,5-トリアリルベンゼン、1,3,5-トリビニルベンゼン、1,2,4-トリビニルシクロヘキサン、1,3,5-トリイソプロペニルベンゼン、1,4-ジビニルベンゼン、3-メチルヘプタ-1,5-ジエン、3-フェニルヘキサ-1,5-ジエン、3-ビニルヘキサ-1,5-ジエンおよび4,5-ジメチル-4,5-ジエチルオクタ-1,7-ジエン、N,N’-メチレンビスアクリルアミド、1,1,1-トリスヒドロキシメチルプロパントリアクリラート、1,1,1-トリスヒドロキシメチルプロパントリメタクリラート、トリプロピレングリコールジアクリラート、ジアリルエーテル、ジアリルアミン、ジアリルカルボナート、N,N’-ジアリル尿素、トリアリルアミン、トリス2-メチルアリルアミン類、2,4,6-トリアリルオキシ-1,3,5-トリアジン、トリアリル-s-トリアジン-2,4,61H,3H,5H-トリオン、ジアリルマロン酸エステル、ポリエチレングリコールジアクリラート、ポリエチレングリコールジメタクリラート、ポリプロピレングリコールメタクリラートである。本発明のシリコーン組成物は、好ましくは、成分Aとして少なくとも1つの脂肪族不飽和、直鎖状オルガノシリコン化合物を含有し、付加架橋組成物例えば、尿素セグメントを有するシリコーンブロック共重合体、アミドセグメントおよび/またはイミドセグメントおよび/またはエステルアミドセグメントおよび/またはポリスチレンセグメントおよび/またはシルアリーレンセグメントおよび/またはカルボランセグメントを有するシリコーンブロック共重合体、ならびにエーテル基を有するシリコーングラフト共重合体など中に従来使用されてきたすべての脂肪族不飽和直鎖状オルガノシリコン化合物を使用できる。脂肪族炭素-炭素多重結合を有するSiC結合基含有のオルガノシリコン化合物Aとしては、一般式IIの単位から構成される直鎖状オルガノポリシロキサンを使用するのが好ましい。RaR1bSiO4-a-b/2II式中Rは互いに独立に、同じであるかまたは異なって、脂肪族炭素-炭素多重結合を生じない有機基または無機基を示す。R1は互いに独立して、同じであるかまたは異なって、一価の、置換もしくは非置換の、少なくとも1つの脂肪族炭素-炭素多重結合を有する、SiC結合した炭化水素基を示す。aは1、2または3であり、bは1または2であり、ただし、abの合計は3以下であり、1分子につきR1基は少なくとも2つ存在する。R基は一価基または多価基を包含し得る。この場合、多価基二価基、三価基および四価基などは、例えば、2つ以上2つ、3つまたは4つなどの、例えば、式IIのシロキシ単位を結合する。Rの更なる例としては、一価の基-F、-Cl、-Br、OR2、-CN、-SCN、-NCOおよび置換もしくは非置換のSiC結合された炭化水素基であって酸素原子または-CO-基で中断されていてもよい基、ならびに二価の、式IIにより両側でSi結合される基も挙げられる。R基がSiC結合した、置換した炭化水素基である場合、好ましい置換基はハロゲン原子、リン含有基、シアノ基、-OR2、-NR2-、-NR22、-NR2-CO-NR22、-CO-NR22、-COR2、-COOR2、-SO2-Phおよび-C6F5である。その際、R2は互いに独立して、同じであるかまたは異なって、水素原子を示すか、または1から20個の炭素原子を有する一価炭化水素基を示す。Phはフェニル基である。R基の例は、アルキル基、例えば、メチル、エチル、n-プロピル、イソプロピル、n-ブチル、イソブチル、tert-ブチル、n-ペンチル、イソペンチル、ネオペンチル、tert-ペンチル基、ヘキシル基、例えば、n-ヘキシル基、ヘプチル基、例えば、n-ヘプチル基、オクチル基、例えば、n-オクチル基およびイソオクチル基、例えば、2,2,4-トリメチルペンチル基、ノニル基、例えば、n-ノニル基、デシル基、例えば、n-デシル基、ドデシル基、例えば、n-ドデシル基およびオクタデシル基、例えば、n-オクタデシル基、シクロアルキル基、例えば、シクロペンチル、シクロヘキシル、シクロヘプチルおよびメチルシクロヘキシル基、アリール基、例えば、フェニル、ナフチル、アントリルおよびフェナントリル基、アルカリル基、例えば、o-、m-、p-トリル基、キシリル基およびエチルフェニル基、ならびにアラルキル基、例えば、ベンジル基、α-およびβ-フェニルエチル基である。置換基Rの例は、ハロアルキル基、例えば、3,3,3-トリフルオロ-n-プロピル基、2,2,2,2’,2’,2’-ヘキサフルオロイソプロピル基、ヘプタフルオロイソプロピル基、ハロアリール基、例えば、o-、m-およびp-クロロフェニル基、-CH2-NR2CONR22、-CH2n-CONR22、-CH2n-COR2、-CH2n-COOR2、-CH2n-CONR22、-CH2-CO-CH2mCOCH3、-CH2-O-CO-R2、-CH2-NR2-CH2m-NR22、-CH2n-O-CH2mCHOHCH2OH、-CH2nOCH2CH2mOR2、-CH2n-SO2-Phおよび-CH2n-O-C6F5である。ここでR2およびPhの定義は上に示されているとおりであり、nおよびmは0から10の間の同一の整数または異なる整数を示す。式IIにより両側でSi結合された二価の基であるRの例は、上述の基Rについて挙げられた一価の例から、水素原子の置換による付加的な結合で誘導されるものであり、この種の基の例としては、-CH2-、-CHCH3-、-CCH32-、-CHCH3-CH2-、-C6H4-、-CHPh-CH2-、-CCF32-、-CH2n-C6H4-CH2n-、-CH2n-C6H4-C6H4-CH2n-、-CH2Om、CH2CH2Om、-CH2n-Ox-C6H4-SO2-C6H4-Ox-CH2n-が挙げられ、ここでxは0または1であり、Ph、mおよびnの定義は上述したとおりである。R基は、好ましくは、一価の、SiC結合した、脂肪族炭素-炭素多重結合を生じない、任意選択的に置換された、1から18個の炭素原子を有する炭化水素基、より好ましくは、一価の、SiC結合した、脂肪族炭素-炭素多重結合を生じない、1から6個の炭素原子を有する炭化水素基を含み、より詳細にはメチルまたはフェニル基を包含する。R1基は、SiH-官能性化合物との付加反応ヒドロシリル化を受け入れやすい任意の所望の基であってよい。R1基がSiC結合した、置換した炭化水素基を含む場合、好ましい置換基はハロゲン原子、シアノ基および-OR2であり、ここでR2の定義は上記のとおりである。R1基は好ましくは、2から16個の炭素原子を有するアルケニル基およびアルキニル基を含み、例えば、ビニル基、アリル基、メタリル基、1-プロペニル基、5-ヘキセニル基、エチニル基、ブタジエニル基、ヘキサジエニル基、シクロペンテニル基、シクロペンタジエニル基、シクロヘキセニル基、ビニルシクロヘキシルエチル基、ジビニルシクロヘキシルエチル基、ノルボルネニル基、ビニルフェニル基およびスチリル基であり、特に好ましく使用されるのはビニル基、アリル基およびヘキセニル基である。成分Aの分子量は、広範囲に、例えば102から106g/molの間で変化し得る。よって、成分Aは、例えば、比較的低分子量のアルケニル官能性オリゴシロキサン例えば、1,2-ジビニルテトラメチルジシロキサンであってよいが、代わりに、例えば分子量が105g/molNMRを用いて定量された数平均の、鎖内もしくは末端にSi結合したビニル基をもつ高重合体high-polymerポリジメチルシロキサンであってもよい。オルガノシリコン化合物Bとしては、従来も付加架橋性組成物中に使用されてきたすべての水素官能性オルガノシリコン化合物を使用できる。Si結合した水素原子を含有するオルガノポリシロキサンBとしては、一般式IIIの単位から構成される直鎖状オルガノポリシロキサンを使用することが好ましい。RcHdSiO4-c-d/2III式中Rの定義は上に示されているとおりであり、cは0、1、2または3であり、dは0、1または2であり、ただし、cdの合計は3以下であり、Si結合した水素原子は1分子につき少なくとも2つ存在する。本発明に従って使用されているオルガノポリシロキサンBは、Si結合した水素を好ましくはオルガノポリシロキサンB全体の0.04から1.7重量の範囲で含有する。成分Bの分子量は、同様に広範囲に、例えば102から106g/molの間で変化してもよい。従って、例えば、成分Bは、テトラメチルジシロキサンなどの比較的低分子量のSiH官能性オリゴシロキサンであるか、またはSiH基を鎖内もしくは末端にもつ高重合体high-polymerポリジメチルシロキサンであるか、またはSiH基含有のシリコーン樹脂であってよい。また、成分Bを形成する分子の構造も確定しておらず、特にSiH含有シロキサンのような比較的高分子量即ち、オリゴマーまたはポリマーの構造は直鎖状であり得る。直鎖状ポリシロキサン類Bは好ましくは式R3SiO1/2、HR2SiO1/2、HRSiO2/2およびR2SiO2/2の単位から構成され、Rの定義は上に示されているとおりである。また、成分Bの基準を満たす種々のシロキサン類の混合物を使用することも、もちろん可能である。より詳細には、成分Bを形成する分子は、場合により、不可欠なSiH基に加えて脂肪族不飽和基も含むことができる。低分子量のSiH官能性化合物テトラキスジメチルシロキシシランおよびテトラメチルシクロテトラシロキサンなど、ならびに比較的高分子量のSiH含有シロキサン類ポリハイドロジェンメチルシロキサンおよびポリジメチルハイドロジェンメチルシロキサンなど25°Cにて10から10,000mPasを有する。、または幾つかのメチル基が3,3,3-トリフルオロプロピル基またはフェニル基で置換された類似のSiH含有化合物を使用するのが特に好ましい。本発明の架橋性シリコーン組成物において成分Bは、好ましくはSiH基対脂肪族不飽和基Aのモル比が0.1から20、より好ましくは1.0から5.0になるような量で存在する。本発明に従って使用される成分AおよびBは市販製品であるか、および/または化学分野において慣用の方法で調製できる。本発明のシリコーン組成物は、成分AおよびBの代わりに、脂肪族炭素-炭素多重結合およびSi結合した水素原子を同時に含む直鎖状オルガノポリシロキサンCを含んでいてもよい。本発明のシリコーン組成物はまた、成分A、BおよびCを3つともすべて含んでいてもよい。シロキサン類Cが使用されている場合、このCは好ましくは一般式IV、VおよびVIの単位から構成されるシロキサン類であり、RfSiO4/2IVRgR1SiO3-g/2VRhHSiO3-h/2VI式中RおよびR1の定義は、上に示されているとおりである。fは1、2または3であり、gは1または2であり、hは1または2であり、ただし、1分子につき少なくとも2つのR1基と、少なくとも2つのSi結合した水素原子とが存在する。それぞれの場合に、オルガノポリシロキサンCの平均粘度は25°Cにて、好ましくは0.01から500,000Pas、より好ましくは0.1から100,000Pasである。オルガノポリシロキサンCは、化学分野において慣用の方法で調製できる。ヒドロシリル化触媒Dとして、当技術分野に公知のすべての成分が使用可能である。成分Dは白金族金属例えば、白金、ロジウム、ルテニウム、パラジウム、オスミウムもしくはイリジウム、有機金属化合物、またはこれらの組み合わせであり得る。成分Dの例としては、ヘキサクロロ白金IV酸、白金二塩化物、白金アセチルアセトナートなどの化合物および前記化合物の錯体が挙げられ、これらは基質内またはコア-シェルタイプの構造内に封入されている。低分子量のオルガノポリシロキサンを有する白金錯体としては、白金-1,3-ジエテニル-1,1,3,3-テトラメチルジシロキサン錯体が挙げられる。更なる例としては、白金-ホスファイト錯体、白金-ホスフィン錯体、またはアルキル-白金錯体が挙げられる。これらの化合物は樹脂基質に封入し得る。成分Dの濃度は、曝露時に成分AおよびBのヒドロシリル化反応を触媒して、本明細書において記述されているプロセスに必要な熱を生成する目的には充分である。成分Dの量は、成分の総重量に応じて白金族金属の0.1から1,000ppm百万分率、0.5から100ppm、または1から25ppmであり得る。白金族金属の成分が1ppm未満になると、硬化速度が遅い場合があり得る。白金族金属を100ppmを超えて使用することは不経済であるばかりか、組成物の安定性を低下させてしまう可能性もある。成分Eは、非補強充填剤例えば、炭酸カルシウム、酸化鉄、酸化アルミニウム、酸化アルミニウムの水和物hydratedaluminumoxide、二酸化チタン、珪質土、石英、カルシウム硫酸塩など、分枝状シリコーン樹脂類またはこれらの混合物を含む群から選択される。ここでEは非補強充填剤を含み、好ましくは酸化アルミニウムである。非補強充填剤Eの粒径は、100μm未満、好ましくは80μm未満、より詳細には60μm未満である。本発明のシリコーン組成物は、成分Eとして、好ましくは一般式VII、VIIIおよびIXの単位から構成される分枝状シリコーン樹脂類を含有する。RnSiO4/2VIIRkR1lSiO4-k-l/2VIIIRoHSiO3-o/2IX式中RおよびR1は互いに独立して上記の定義をもつ。nは0、1、2または3であり、kは0、1または2であり、lは0、1または2であり、oは0、1または2であり、ただし、1分子につきT単位またはQ単位が少なくとも1つ存在する。また、成分Eを形成する分子の構造は確定しておらず、特にシロキサンのような比較的高分子量即ち、オリゴマーまたはポリマーの構造は分枝鎖状であるか、さもなければ樹脂状、網目状であってよい。分枝状および網目状ポリシロキサン類は、付加的に三官能性単位および/または四官能性単位を含む。この場合、式HSiO3/2、RSiO3/2、R1SiO3/2およびSiO4/2のようなものが好ましく、RおよびR1の定義は、上に示されているとおりである。また、シロキサンに対する成分Eの基準を満たす種々のシリコーン樹脂類の混合物も、もちろん使用可能である。本発明のシリコーンエラストマー組成物は、従来も付加架橋性組成物を調製する目的で使用されてきたすべての更なる添加剤を任意選択的に含み得る。本発明のシリコーン組成物の成分として使用できる補強充填剤Fの例は、BET表面積が少なくとも50m2/gのヒュームドシリカまたは析出シリカが挙げられるほか、カーボンブラックおよび活性炭素ファーネスブラックおよびアセチレンブラックなども挙げられ、好ましくはBET表面積が少なくとも50m2/gのヒュームドシリカおよび析出シリカである。記載されているシリカ充填剤は特性上、親水性であってもよく、または公知の方法で疎水性化されたものでもよい。親水性充填剤を混入させる場合には、疎水性剤を添加する必要がある。本発明に係る架橋性組成物中の能動的補強充填剤の量は、0から70重量、好ましくは0から50重量の範囲内である。本発明のシリコーンエラストマー組成物は成分として任意選択的に、更なる添加剤Gを最大70重量の割合で、好ましくは0.0001から40重量の割合で含み得る。これらの付加物は、補強充填剤、殺菌剤、芳香剤、流体力学的添加剤、腐食抑制剤類、酸化抑制剤類、光安定剤、難燃剤および電気特性に影響する薬剤、分散助剤、溶媒、接着促進剤、顔料、染料、可塑剤、有機ポリマー類、熱安定剤などであってもよく、添加剤、例えば、粘土、リトポン、カーボンブラック、グラファイト、金属酸化物、金属炭酸塩、金属硫酸塩、カルボン酸の金属塩、金属ダスト、繊維、例えば、ガラス繊維、プラスチック繊維、プラスチック粉末、金属ダスト、染料、顔料、その他種々のものが挙げられる。これらの充填剤は、更に、熱伝導性または電気伝導性であり得る。熱伝導性充填剤の例は、窒化アルミニウム;チタン酸バリウム;酸化ベリリウム;窒化ボロン;ダイヤモンド;グラファイト;酸化マグネシウム;粒状金属例えば、銅、金、ニッケルまたは銀など;炭化シリコン、炭化タングステン、酸化亜鉛およびこれらの組み合わせである。熱伝導性充填剤は、当該技術分野において公知であり、市販されている。充填剤は粒径および粒径分布の異なるもの同士を組み合わせて使用できる。加えて、本発明のシリコーンエラストマー組成物は、任意選択的に溶媒Hを含んでいてもよい。ただし、この溶媒がシステム全体に悪影響を及ぼさないようにすることは必須である。好適な溶媒は当該技術分野において公知であり、市販されている。溶媒は、例えば、3から20個の炭素原子を有する有機溶媒であり得る。溶媒の例としては、脂肪族系炭化水素例えば、ノナン、デカリンおよびドデカンなど;芳香族炭化水素例えば、メシチレン、キシレンおよびトルエンなど;エステル類例えば、エチル酢酸およびブチロラクトンなど;エーテル類例えば、n-ブチルエーテルおよびポリエチレングリコールモノメチルエーテルなど;ケトン類例えば、メチルイソブチルケトンおよびメチルペンチルケトンなど;シリコーン流体例えば、直鎖状、分枝状および環状ポリジメチルシロキサンなど、ならびにこれらの溶媒の組み合わせが挙げられる。本発明に係るシリコーンエラストマー組成物中の特定の溶媒の最適濃度は、ルーチン的な実験を用いれば容易に定量できる。化合物の重量に応じて、溶媒の量は0から95または1から95であり得る。更なる任意成分Kとして、抑制剤類および安定剤類を添加することも可能である。これらの剤類は、本発明のシリコーン組成物の加工時間、開始温度および架橋速度の意図的な調節specificestablishmentに役立つ。これらの抑制剤類および安定剤は、付加架橋組成物の分野において非常によく知られている。慣例の抑制剤類の例としては、アセチレンアルコール類、例えば、1-エチニル-1-シクロヘキサノール、2-メチル-3-ブチン-2-オルおよび3,5-ジメチル-1-ヘキシン-3-オル、3-メチル-1-ドデシン-3-オル、ポリメチルビニルシクロシロキサン類、例えば1,3,5,7-テトラビニルテトラメチルテトラシクロシロキサン、メチルビニルSiO1/2基および/またはR2ビニルSiO1/2R2vinylSiO1/2末端基を有する低分子量のシリコーン油、例えば、ジビニルテトラメチルジシロキサンdivinyltetramethydisiloxane、テトラビニルジメチルジシロキサン、トリアルキルシアヌラート、アルキルマレアート類、例えば、ジアリルマレアート、ジメチルマレアートおよびジエチルマレアート、アルキルフマラート類、例えば、ジアリルフマラートおよびジエチルフマラート、有機ヒドロペルオキシド類、例えば、クメンヒドロペルオキシド、tert-ブチルヒドロペルオキシドおよびピナンヒドロペルオキシド、有機過酸化物類、オルガノスルホキシド類、オルガノアミン類、ジアミン類およびアミド類、ホスファン類およびホスファイト類、ニトリル類、トリアゾール類、ジアジリジン類およびオキシム類が挙げられる。これら抑制剤添加剤Kの作用はこの化学的構造に依存するため、濃度を個別に定められなければならない。抑制剤類および抑制剤の混合物は、好ましくは混合物全体の0.00001から5重量、好ましくは0.00005から2重量、より好ましくは0.0001から1重量の割合で添加される。後述の実施例において、特に明記されていない限り、部および百分率の表記はすべて重量である。特に明記されていない限り、下記実施例は周囲大気の圧力、つまり1,000hPaにて、および室温つまり約20°Cで、または反応物を室温で更に加熱もしくは冷却をせずに結合するときに生ずる温度で実施される。以降の説明において、すべての粘度の桁数字は温度20°Cおよび剪断速度1s-1における動的粘度に関連している。下記の実施例は、いっさいの制限的影響力なしに本発明を例証するものである。すべての実施例は、架橋生成物の全般的な組成を示している。架橋生成物は、一成分組成物として配合されるかそれとも二成分組成物として配合されるかに関係なく、このコンテキスト内においては役割を果たさない。使用されている略語は下掲のとおりである。Cat.白金触媒Ex.本発明の実施例CEx.比較実施例No.数PDMSポリジメチルシロキサン重量重量に対応する。ショアA硬度DIN53505TPR引裂伝播抵抗ASTMD624-B-94、単位:N/mmEB破断点伸度53504-85S1、単位:TS引張強度DIN53504-85S1、単位:N/mm2下記実施例において使用された白金触媒は、白金-ジビニルテトラメチルジシロキサン錯体Karstedt触媒であった。下記実施例において、SiHコームcomb架橋剤の動的粘度は30から400mPasである。[実施例1]シリコーンエラストマー組成物1粘度が200mPasであるビニル末端直鎖状PDMS22重量粘度が20,000mPasであるビニル末端直鎖状PDMS20重量最大粒径が80μmである球状酸化アルミニウム54重量水素含有量が0.17重量である直鎖状SiHコームcomb架橋剤4重量100ppmの1-エチニルシクロヘキサノール金属を基準として10ppmの白金触媒[実施例2]シリコーンエラストマー組成物2粘度が200mPasであるビニル末端直鎖状PDMS34重量ビニル基含有MQ樹脂60重量水素含有量が0.5重量である直鎖状SiHコームcomb架橋剤6重量200ppmの1-エチニルシクロヘキサノール金属を基準として10ppmの白金触媒[実施例3]シリコーンエラストマー組成物3粘度が200mPasであるビニル末端直鎖状PDMS30重量ビニル官能性MQ樹脂65重量水素含有量が0.7重量である直鎖状SiHコームcomb架橋剤5重量100ppmの1-エチニルシクロヘキサノール金属を基準として10ppmの白金触媒[実施例4]シリコーンエラストマー組成物4粘度が1,000mPasであるビニル末端直鎖状PDMS45重量非官能性MQ樹脂50重量水素含有量が0.35重量である直鎖状SiHコームcomb架橋剤5重量100ppmの1-エチニルシクロヘキサノール金属を基準として10ppmの白金触媒[実施例5]シリコーンエラストマー組成物5粘度が200mPasであるビニル末端直鎖状PDMS45重量最大粒径が50μmである炭酸カルシウム55重量水素含有量が0.35重量である直鎖状SiHコームcomb架橋剤4重量100ppmの1-エチニルシクロヘキサノール金属を基準として10ppmの白金触媒[実施例6]シリコーンエラストマー組成物6粘度が200mPasであるビニル末端直鎖状PDMS41重量最大粒径が100μmである二酸化チタン58重量過酸化物架橋剤1重量[実施例7]シリコーンエラストマー組成物7粘度が1,000mPasであるOH末端直鎖状PDMS41重量最大粒径が80μmである酸化アルミニウム55重量アルコキシシラン架橋剤4重量500ppmの縮合触媒[比較実施例8]シリコーンエラストマー組成物8粘度が1,000mPasであるビニル末端直鎖状PDMS76重量BET表面積が200m2/gであるヒュームドシリカ20重量水素含有量が0.35重量である直鎖状SiHコームcomb架橋剤4重量200ppmの1-エチニルシクロヘキサノール金属を基準として10ppmの白金触媒表1に、架橋シリコーンゴムの機械的強度に関連する測定結果を示す。実施例1から実施例7の架橋シリコーンゴムはサンディング可能であったのに対し、比較実施例8はサンディング可能なものでなかった。"